(57)【特許請求の範囲】
【請求項１】
（Ａ）  金属からなる少なくとも一つの層、及び
（Ｃ）  ＳｉＯｙからなる層（０．７０≦ｙ≦１．８０）
を含む面平行な構造（フレーク）を非酸化性雰囲気中で焼成することを含む、顔料の製造方法。
【請求項２】
焼成することが、Ａｒ、Ｈｅ又はＡｒ及びＨｅの非酸化性雰囲気中で実施される、請求項１記載の製造方法。
【請求項３】
得られたフレークをさらなる層でコーティングする工程をさらに含む、請求項１記載の製造方法。
【請求項４】
顔料が、
（Ａ）  金属からなる少なくとも一つの層、
（Ｂ）  層（Ａ）と層（Ｃ）との間に位置する、金属、ケイ素（Ｓｉ）及び酸素（Ｏ）からなる少なくとも一つの層、及び
（Ｃ）  ＳｉＯzからなる層（０．７０≦ｚ≦２．０）
を含む、請求項１記載の顔料の製造方法。
【請求項５】
顔料が、
（Ｂ）  金属、ケイ素（Ｓｉ）及び酸素（Ｏ）からなる少なくとも一つの層、及び
（Ｃ）  層（Ｂ）の上の、ＳｉＯzからなる少なくとも一つの層（０．７０≦ｚ≦２．０）
を含む、請求項１記載の顔料の製造方法。
【請求項６】
顔料が、
（Ａ）  金属からなる少なくとも一つの層、及び
（Ｂ）  層（Ａ）と層（Ｃ）との間に位置する、金属、ケイ素（Ｓｉ）及び酸素（Ｏ）からなる少なくとも一つの層、
を含む、請求項１記載の顔料の製造方法。
【請求項７】
顔料が、
（Ｃ１）  ＳｉＯzからなる層（０．７０≦ｚ≦２．０）、
（Ｂ）  層（Ｃ１）と層（Ｃ２）との間に位置する、金属、ケイ素（Ｓｉ）及び酸素（Ｏ）からなる少なくとも一つの層、
（Ｃ２）  層（Ｂ）の上の、ＳｉＯzからなる少なくとも一つの層（０．７０≦ｚ≦２．０）
を含む、請求項１記載の顔料の製造方法。
【請求項８】
（Ｄ）  ＴｉＯ2、ＺｒＯ2、Ｆｅ2Ｏ3、Ｆｅ3Ｏ4、Ｃｒ2Ｏ3、チタン酸鉄、酸化鉄水和物、亜酸化チタン、ＺｎＯ、非晶質炭素、ダイヤモンド様炭素又は炭化ケイ素のさらなる層を含む、請求項７記載の顔料の製造方法。
【請求項９】
層（Ａ）及び層（Ｂ）の金属が、Ａｇ、Ａｌ、Ｃｕ、Ｃｒ、Ｍｏ、Ｎｉ、Ｔｉ又はそれらの合金から選択される、請求項４又は６のいずれか記載の顔料の製造方法。
【請求項１０】
顔料が、以下の層構造：ＴｉＯ2／ＳｉＯz／コア／ＳｉＯz／ＴｉＯ2、ＳｉＣ／ＳｉＯz／コア／ＳｉＯz／ＳｉＣ又はＣ／ＳｉＯz／コア／ＳｉＯz／Ｃ
（コアは、層（Ｂ）又は層（Ｂ）／層（Ａ）／層（Ｂ）で形成され、層（Ｂ）は、面平行な面に存在し、層（Ａ）の側面には存在せず、ＳｉＯz層は、面平行な面だけに存在し、側面には存在せず、ＴｉＯ2層は全面に適用され、０．７０≦ｚ≦２．０）
を有する、請求項６記載の顔料の製造方法。
【発明の詳細な説明】
【技術分野】
【０００１】
本発明は、金属及びＳｉＯz（０．７０≦ｚ≦２．０、特に１．１≦ｚ≦２．０）の焼成によって得られる少なくとも一つの層を含む（干渉）顔料、その顔料を製造する方法ならびにインクジェット印刷における、織物を染色するための、コーティング、印刷インク、プラスチック、化粧品、セラミックス及びガラス用のうわぐすりを着色するためのその使用に関する。
【０００２】
ＷＯ９３／１９１３１は、二酸化チタン、１種以上のチタン亜酸化物及びチタン以外の１種以上の金属又は非金属の酸化物を含有し、コーティング層中の酸化チタンの濃度が、基材表面近くで最大であり、顔料表面に向けて徐々に低下する小板形の有色顔料を開示している。
【０００３】
ＷＯ００／３４３９５、ＷＯ００／６９９７５及びＷＯ０２／３１０５８は、輝きのある金属フレークであるＳｉＯy1／Ａｌ／ＳｉＯy1（ｙ１は約１〜約２である）を記載している。アルミニウム層の厚さは少なくとも約４０nmであり、ＳｉＯy1層の厚さは少なくとも１０nmである。
【０００４】
ＷＯ０３／６８８６８は、ＳｉＯyフレークを製造する方法を記載している。ＳｉＯyフレークを、５００〜１５００℃、好ましくは５００〜１０００℃の炭素含有ガスにより、好ましくは酸素を排除しながら処理すると、ＳｉＯyフレーク上にＳｉＣ層を形成することができる。あるいはまた、ＳｉＯyフレークは、酸素含有雰囲気中で加熱することにより、ＳｉＯ2フレークに転換することができる。ＳｉＯ2フレークは、干渉顔料の基材として使用することができる。
【０００５】
ＰＣＴ／ＥＰ０３／０９２９６は、ＴｉＯ2／ＳｉＯz（０．０３≦ｚ≦２．０）を焼成することによって得られる層を含む小板形の顔料ならびに塗料、織物、インクジェット印刷、化粧品、コーティング、プラスチック材料、印刷インク、セラミックスやガラス用のうわぐすり及びセキュリティ印刷におけるその使用を開示している。
【０００６】
ＥＰ−Ａ−８０３５４９は、（ａ）本質的に透明な材料又は金属反射材料からなるコア、及び（ｂ）本質的に１種以上の酸化ケイ素（ケイ素に対する酸素のモル比は０．２５〜０．９５である）からなる少なくとも一つのコーティングを含む有色顔料を開示している。
【０００７】
驚くことに、（Ａ）金属からなる少なくとも一つの層及び（Ｃ）ＳｉＯz（０．７０≦ｚ≦２．０、特に１．１≦ｚ≦２．０）からなる少なくとも一つの層を含む面平行な構造（フレーク）を非酸化性雰囲気中で焼成すると、（有色）顔料を得ることができるということがわかった。
【０００８】
金属／ＳｉＯyを非酸化性雰囲気中で焼成することにより、層、すなわち層（Ｂ）又は複合層である層（Ｂ）／層（Ａ）／層（Ｂ）が得られ、それによって屈折率の変化が生じるものと推測される。屈折率の変化は、ＳｉＯyによる金属の酸化に基づくものと推測される。たとえば、ＳｉＯ及びアルミニウムを６５０℃で加熱することによってＳｉ及びＡｌ2Ｏ3が形成するということ、また、ＳｉＯ及びチタンを９００℃で加熱することによってケイ化チタンが形成するということが公知である（New J. Chem., 2001, 25, 994-998）。
【０００９】
したがって、本発明は、
（Ａ）場合によっては、金属からなる層、
（Ｂ）層（Ａ）が存在する場合、層（Ａ）と層（Ｃ）との間に位置する、金属、ケイ素（Ｓｉ）及び酸素（Ｏ）からなる少なくとも一つの層、及び
（Ｃ）場合によっては、層（Ｂ）の上の、ＳｉＯz（０．７０≦ｚ≦２．０）からなる層
を含む顔料に関する。層（Ｂ）は、
（Ａ）金属からなる層、及び
（Ｃ）金属層上の、ＳｉＯy（０．７０≦ｙ≦１．８０）からなる層
を含む顔料を、非酸化性雰囲気中、６００℃を超える温度で焼成することによって得られる。
【００１０】
層（Ａ）を含まない顔料が好ましい。すなわち、好ましくは、非酸化性雰囲気中での焼成の間に層（Ａ）全体が層（Ｂ）に転換される。
【００１１】
「ＳｉＯz（０．７０≦ｚ≦２．０）」とは、酸化ケイ素層の平均値でケイ素に対する酸素のモル比が０．７０〜２．０であることをいう。酸化ケイ素層の組成は、ＥＳＣＡ（化学分析用電子分光法）によって決定することができる。
【００１２】
「ＳｉＯy（０．７０≦ｙ≦１．８）」とは、酸化ケイ素層の平均値でケイ素に対する酸素のモル比が０．７０〜１．８０であることをいう。酸化ケイ素層の組成は、ＥＳＣＡ（化学分析用電子分光法）によって決定することができる。
【００１３】
本発明にしたがって、「アルミニウム」は、アルミニウム及びアルミニウム合金を含む。アルミニウム合金は、たとえば、G. WassermannのUllmanns Enzyklopadie der Industriellen Chemie, 4. Auflage, Verlag Chemie, Weinheim, Band 7, S. 281 to 292に記載されている。特に適当なものは、ＷＯ００／１２６３４の１０〜１２頁に記載されている、アルミニウムの他にケイ素、マグネシウム、マンガン、銅、亜鉛、ニッケル、バナジウム、鉛、アンチモン、スズ、カドミウム、ビスマス、チタン、クロム及び／又は鉄を２０重量％未満、好ましくは１０重量％未満の量で含む耐食性アルミニウム合金である。
【００１４】
耐光、耐候及び耐薬品安定性をさらに高めるため、少なくとも２００℃、特に４００℃を超える温度の酸素含有ガス、たとえば空気を使用して、ＳｉＯy層を、好ましくはばら材料の形態で、流動床中又は酸化性火炎に投入することにより、好ましくは５００〜１０００℃の範囲の温度で、酸化させてもよい。
【００１５】
本発明のさらなる主題は、インクジェット印刷における（ＥＰ０２４０５８８８）、織物を染色するための（ＥＰ０２４０５８８９）、コーティング、印刷インク、プラスチック、化粧品（ＰＣＴ／ＥＰ０３／０９２９６）、セラミックス及びガラス用のうわぐすりを着色するための、またセキュリティ印刷における顔料の使用である。
【００１６】
本発明の顔料は、一般に長さ２μm〜５mm、幅２μm〜２mm、厚さ２０nm〜２μmであり、長さ対厚さの比が少なくとも２：１であり、実質的に平行な二つの面を有するコアを含み、それらの面の間の距離がコアの最短軸であり、さらなる層が、平行な面に被着されているがその側面には被着されていない、又は顔料の全面に被着されている粒子である。
【００１７】
層（Ａ）の金属は、原則的に、焼成工程でＳｉＯyと反応して層（Ｂ）を形成するいかなる金属であってもよい。Ａｇ、Ａｌ、Ｃｕ、Ｃｒ、Ｍｏ、Ｎｉ、Ｔｉ又はそれらの合金が好ましく、Ａｌがもっとも好ましい。
【００１８】
好ましくは、層（Ａ）又は、層（Ａ）が存在しないならば層（Ｂ）が、顔料のコアを形成する。層（Ａ）がコアを形成するならば、さらなる層（Ｂ）及び／又は（Ｃ）は、顔料の一方の平行面だけに存在することもできるし、両方の平行面に存在することもできる（Ａ／Ｂ／Ｃ又はＣ／Ｂ／Ａ／Ｂ／Ｃ）。層（Ａ）が存在せず、層（Ｂ）がコアを形成するならば、層（Ｃ）は、顔料の一方の平行面だけに存在することもできるし、両方の平行面に存在することもできる（Ｂ／Ｃ又はＣ／Ｂ／Ｃ）。層（Ａ）が存在するならば、層（Ｂ）及び（Ｃ）は、好ましくは、コアの周囲に対称的な順序で配設される。コアの周囲に対称的な順序で配設された層（Ｂ）及び／又は（Ｃ）は、厚さが異なることもできるが、好ましくは厚さが同じである。
【００１９】
Ａｌ／ＳｉＯy／Ａｌフレークが非酸化性雰囲気中で焼成されるならば、（干渉顔料）のための以下の顔料及び／又は基材：
（Ａ１）金属、特にアルミニウムからなる層、
（Ｂ）層（Ａ１）と層（Ａ２）との間に配設された、金属、Ｓｉ及びＯからなる層、及び
（Ａ２）金属、特にアルミニウムからなる層、又は
（Ａ１）金属、特にアルミニウムからなる層、
（Ｂ１）層（Ａ１）と層（Ｃ）との間に配設された、金属、Ｓｉ及びＯからなる層、
（Ｃ）ＳｉＯyからなる層、
（Ｂ２）層（Ｃ）と層（Ａ２）との間に配設された、金属、Ｓｉ及びＯからなる層、及び
（Ａ２）金属、特にアルミニウムからなる層
を得ることができる。
【００２０】
好ましい実施態様では、顔料は、
（Ｃ１）ＳｉＯyからなる層、
（Ｂ）層（Ｃ１）と層（Ｃ２）との間に配設された、金属、Ｓｉ及びＯからなる層、及び
（Ｃ２）ＳｉＯyからなる層
を含む。
【００２１】
層（Ｃ１）及び（Ｃ２）のＳｉＯy層を、少なくとも２００℃、特に４００℃を超える温度の酸素含有ガス、たとえば空気を使用して、好ましくはばら材料の形態で、流動床中又は酸化性火炎に投入することにより、好ましくは５００〜１０００℃の範囲の温度で、酸化させて、
（Ｃ１）ＳｉＯzからなる層、
（Ｂ）層（Ｃ１）と層（Ｃ２）との間に配設された、金属、Ｓｉ及びＯからなる層、及び
（Ｃ２）ＳｉＯzからなる層
を含む顔料を得ることもできる。
【００２２】
この実施態様では、層（Ｂ）が好ましくは顔料のコアを形成し、（Ｃ１）及び（Ｃ２）はコアの平行面だけに存在する。
【００２３】
さらなる好ましい実施態様では、顔料は、ＳｉＯy／金属／ＳｉＯyフレークを非酸化性雰囲気中で焼成することによって得ることができる、
（Ｃ１）ＳｉＯzからなる層、
（Ｂ１）層（Ｃ１）と層（Ａ）との間に配設された、金属、Ｓｉ及びＯからなる層、
（Ａ）金属、特にアルミニウムからなる層、
（Ｂ２）層（Ａ）と層（Ｃ２）との間に配設された、金属、Ｓｉ及びＯからなる層、
及び
（Ｃ２）ＳｉＯzからなる層
を含む。
【００２４】
この実施態様では、層（Ａ）が好ましくは顔料のコアを形成し、（Ｂ１）、（Ｂ２）、（Ｃ１）及び（Ｃ２）はコアの平行面だけに存在する。
【００２５】
上記顔料を高い屈折率の材料でコーティングすると、高い色の強さ及び色の純度を有する有色（干渉）顔料を得ることができる。
【００２６】
したがって、さらなる実施態様で、本発明は、
（Ｄ１）高い屈折率の材料、特にＴｉＯ2の層、
（Ｃ１）ＳｉＯzからなる層、
（Ｂ）層（Ｃ１）と層（Ｃ２）との間に配設された、金属、Ｓｉ及びＯからなる層、
（Ｃ２）ＳｉＯzからなる層、及び
（Ｄ２）高い屈折率の材料、特にＴｉＯ2の層
（０．７０≦ｚ≦２．０、特に１．１０≦ｚ≦２．０、とりわけ１．４０≦ｚ≦２．０）
を含む有色（干渉）顔料に関する。
【００２７】
この実施態様では、層（Ｂ）が好ましくは顔料のコアを形成し、（Ｃ１）及び（Ｃ２）はコアの平行面だけに存在する。高い屈折率の材料、特にＴｉＯ2の層（Ｄ２）は、層（Ｃ１）及び（Ｃ２）の上だけに存在することができるが、好ましくは、顔料の全面に存在する。
【００２８】
本発明の一つの好ましい実施態様では、干渉顔料は、本明細書では約１．６５を超える屈折率と定義される「高い」屈折率を有する材料及び、場合によっては、本明細書では約１．６５以下の屈折率と定義される「低い」屈折率を有する材料を含む。使用することができる種々の（絶縁）材料としては、無機材料、たとえば金属酸化物、金属亜酸化物、金属フッ化物、金属オキシハロゲン化物、金属硫化物、金属カルコゲニド、金属窒化物、金属オキシ窒化物、金属炭化物、それらの組み合わせなど及び有機絶縁材料がある。これらの材料は入手しやすく、物理もしくは化学蒸着法又は湿式ケミカルコーティング法によって容易に適用される。
【００２９】
特に好ましい実施態様では、酸化ケイ素／金属基材に基づく干渉顔料は、酸化ケイ素／金属基材の全面に適用される「高い」屈折率、すなわち約１．６５を超える、好ましくは約２．０を超える、もっとも好ましくは約２．２を超える屈折率を有する絶縁材料のさらなる層を含む。このような絶縁材料の例は、硫化亜鉛（ＺｎＳ）、酸化亜鉛（ＺｎＯ）、酸化ジルコニウム（ＺｒＯ2）、二酸化チタン（ＴｉＯ2）、炭素、酸化インジウム（Ｉｎ2Ｏ3）、酸化インジウムスズ（ＩＴＯ）、五酸化タンタル（Ｔａ2Ｏ5）、酸化クロム（Ｃｒ2Ｏ3）、酸化セリウム（ＣｅＯ2）、酸化イットリウム（Ｙ2Ｏ3）、酸化ユーロピウム（Ｅｕ2Ｏ3）、酸化鉄、たとえば酸化鉄（II）／（III）（Ｆｅ3Ｏ4）及び酸化鉄（III）（Ｆｅ2Ｏ3）、窒化ハフニウム（ＨｆＮ）、炭化ハフニウム（ＨｆＣ）、酸化ハフニウム（ＨｆＯ2）、酸化ランタン（Ｌａ2Ｏ3）、酸化マグネシウム（ＭｇＯ）、酸化ネオジム（Ｎｄ2Ｏ3）、酸化プラセオジム（Ｐｒ6Ｏ11）、酸化サマリウム（Ｓｍ2Ｏ3）、三酸化アンチモン（Ｓｂ2Ｏ3）、一酸化ケイ素（ＳｉＯ）、三酸化セレン（Ｓｅ2Ｏ3）、酸化スズ（ＳｎＯ2）、三酸化タングステン（ＷＯ3）又はそれらの組み合わせである。絶縁材料は、好ましくは金属酸化物である。金属酸化物は、吸収性を有してもよいし有しなくてもよい、単独の酸化物又は酸化物の混合物、たとえばＴｉＯ2、ＺｒＯ2、Ｆｅ2Ｏ3、Ｆｅ3Ｏ4、Ｃｒ2Ｏ3、チタン酸鉄、酸化鉄水和物、亜酸化チタン又はＺｎＯであることが可能であり、ＴｉＯ2が特に好ましい。
【００３０】
ＴｉＯ2層の上に低い屈折率の金属酸化物を適用することにより、より色が濃く、より透明である顔料を得ることが可能である。使用することができる適当な低屈折率絶縁材料の非限定的な例としては、二酸化ケイ素（ＳｉＯ2）、酸化アルミニウム（Ａｌ2Ｏ3）及び金属フッ化物、たとえばフッ化マグネシウム（ＭｇＦ2）、フッ化アルミニウム（ＡｌＦ3）、フッ化セリウム（ＣｅＦ3）、フッ化ランタン（ＬａＦ3）、フッ化ナトリウムアルミニウム（たとえばＮａ3ＡｌＦ6又はＮａ5Ａｌ3Ｆ14）、フッ化ネオジム（ＮｄＦ3）、フッ化サマリウム（ＳｍＦ3）、フッ化バリウム（ＢａＦ2）、フッ化カルシウム（ＣａＦ2）、フッ化リチウム（ＬｉＦ）、それらの組み合わせ又は約１．６５以下の屈折率を有する他の低屈折率材料がある。たとえば、ジエン又はアルケン、たとえばアクリレート（たとえばメタクリレート）、ペルフルオロアルケンのポリマー、ポリテトラフルオロエチレン（TEFLON）、フッ素化エチレンプロピレン（ＦＥＰ）のポリマー、パリレン、ｐ−キシレン、それらの組み合わせなどをはじめとする有機モノマー及びポリマーを低屈折率材料として使用することができる。さらには、前記材料は、開示内容を引用例として本明細書に取り込む米国特許第５，８７７，８９５号に記載されている方法によって付着させることができる、蒸発させ、凝縮させ、架橋させた透明なアクリレート層を含む。ＳｉＯ2、Ａｌ2Ｏ3、ＡｌＯＯＨ、Ｂ2Ｏ3又はそれらの混合物が好ましい。ＳｉＯ2がもっとも好ましい。
【００３１】
金属酸化物層は、ＣＶＤ（化学蒸着）によって適用することもできるし、湿式ケミカルコーティングによって適用することもできる。金属酸化物層は、水蒸気の存在（比較的低分子量の金属酸化物、たとえば磁鉄鉱）又は酸素及び場合によっては水蒸気の存在（たとえば酸化ニッケル及び酸化コバルト）における金属カルボニルの分解によって得ることができる。金属酸化物層は、特に、金属カルボニル（たとえば鉄ペンタカルボニル、クロムヘキサカルボニル、ＥＰ−Ａ−４５８５１）の酸化気相分解によって、金属アルコラート（たとえばチタン及びジルコニウムテトラ−ｎ−及び−イソ−プロパノラート、ＤＥ−Ａ−４１４０９００）もしくは金属ハロゲン化物（たとえば四塩化チタン、ＥＰ−Ａ−３３８４２８）の加水分解気相分解によって、オルガニルスズ化合物（特にアルキルスズ化合物、たとえばテトラブチルスズ及びテトラメチルスズ、ＤＥ−Ａ−４４０３６７８）の酸化分解によって、又はＥＰ−Ａ−６６８３２９に記載されているオルガニルケイ素化合物（特にジ−tert−ブトキシアセトキシシラン）の気相加水分解によって適用され、コーティング作業は、流動床反応器で実施することが可能である（ＥＰ−Ａ−０４５８５１及びＥＰ−Ａ−１０６２３５）。Ａｌ2Ｏ3層（Ｂ）は、好都合にも、他の方法では不活性ガス下で実施される（ＤＥ−Ａ−１９５１６１８１）、アルミニウムコーティングされた顔料の冷却の間の制御された酸化によって得ることができる。
【００３２】
ホスフェート、クロメート及び／又はバナデート含有ならびにホスフェート及びＳｉＯ2含有金属酸化物層は、ＤＥ−Ａ−４２３６３３２及びＥＰ−Ａ−６７８５６１に記載されている不動態化法にしたがって、金属の酸化ハロゲン化物（たとえばＣｒＯ2Ｃｌ2、ＶＯＣｌ3）、特にリンオキシハロゲン化物（たとえばＰＯＣｌ3）、リン酸及び亜リン酸エステル（たとえば亜リン酸ジ−及びトリ−メチルならびにジ−及びトリ−エチル）ならびにアミノ基含有オルガニルケイ素化合物（たとえば３−アミノプロピル−トリエトキシ−及び−トリメトキシ−シラン）の加水分解又は酸化気相分解によって適用することができる。
【００３３】
金属ジルコニウム、チタン、鉄及び亜鉛の酸化物、これらの金属の酸化水和物、チタン酸鉄、亜酸化チタン又はこれらの混合物の層が、好ましくは、湿式ケミカル法による沈殿によって適用され、場合によっては、金属酸化物を還元することが可能である。湿式ケミカルコーティングの場合、真珠光沢顔料の製造のために開発された湿式ケミカルコーティング法を使用することができる。これらは、たとえば、ＤＥ−Ａ−１４６７４６８、ＤＥ−Ａ−１９５９９８８、ＤＥ−Ａ−２００９５６６、ＤＥ−Ａ−２２１４５４５、ＤＥ−Ａ−２２１５１９１、ＤＥ−Ａ−２２４４２９８、ＤＥ−Ａ−２３１３３３１、ＤＥ−Ａ−２５２２５７２、ＤＥ−Ａ−３１３７８０８、ＤＥ−Ａ−３１３７８０９、ＤＥ−Ａ−３１５１３４３、ＤＥ−Ａ−３１５１３５４、ＤＥ−Ａ−３１５１３５５、ＤＥ−Ａ−３２１１６０２及びＤＥ−Ａ−３２３５０１７、ＤＥ１９５９９８８、ＷＯ９３／０８２３７、ＷＯ９８／５３００１及びＷＯ０３／６５５８に記載されている。
【００３４】
高い屈折率の金属酸化物は、好ましくはＴｉＯ2及び／又は酸化鉄であり、低い屈折率の金属酸化物は、好ましくはＳｉＯ2である。ＴｉＯ2の層はルチル又はアナタース型にあることができ、ルチル型が好ましい。ＴｉＯ2層はまた、ＥＰ−Ａ−７３５，１１４、ＤＥ−Ａ−３４３３６５７、ＤＥ−Ａ−４１２５１３４、ＥＰ−Ａ−３３２０７１、ＥＰ−Ａ−７０７，０５０又はＷＯ９３／１９１３１に記載のようにして、公知の手段、たとえばアンモニア、水素、炭化水素蒸気もしくはそれらの混合物又は金属粉末によって還元することができる。
【００３５】
コーティングのためには、基材粒子を水に懸濁させ、１種以上の加水分解性金属塩を、金属酸化物又は金属酸化水和物が副次的な沈殿を発生させることなく粒子上に直接沈殿するように選択される、加水分解に適したｐＨで加える。ｐＨは通常、同時に塩基を計量供給することによって一定に維持される。そして、顔料を分別し、洗浄し、乾燥させ、場合によっては焼成するが、当該コーティングに対して焼成温度を最適化することが可能である。望むならば、個々のコーティングを適用したのち、顔料を分別し、乾燥させ、場合によっては焼成し、その後、さらなる層を沈殿させるために再懸濁させることもできる。
【００３６】
金属酸化物層は、たとえば、ＤＥ−Ａ−１９５０１３０７に記載されている方法と同様にして、場合によっては有機溶媒及び塩基性触媒の存在で、ゾル−ゲル法による１種以上の金属酸エステルの制御された加水分解によって金属酸化物層を製造することによって得ることができる。適当な塩基性触媒は、たとえば、アミン、たとえばトリエチルアミン、エチレンジアミン、トリブチルアミン、ジメチルエタノールアミン及びメトキシプロピルアミンである。有機溶媒は、水混和性有機溶媒、たとえばＣ1-4アルコール、特にイソプロパノールである。
【００３７】
適当な金属酸エステルは、バナジウム、チタン、ジルコニウム、ケイ素、アルミニウム及びホウ素のアルキル及びアリールアルコラート、カルボキシレートならびにカルボキシル基又はアルキル基又はアリール基で置換されたアルキルアルコラート又はカルボキシレートから選択される。アルミン酸トリイソプロピル、チタン酸テトライソプロピル、ジルコン酸テトライソプロピル、オルトケイ酸テトラエチル及びホウ酸トリエチルの使用が好ましい。加えて、前述の金属のアセチルアセトネート及びアセトアセチルアセトネートを使用してもよい。このタイプの金属酸エステルの好ましい例は、ジルコニウムアセチルアセトネート、アルミニウムアセチルアセトネート、チタンアセチルアセトネート及びアセトアセチルアルミン酸ジイソブチルオレイル又はジイソプロピルオレイルアセトアセチルアセトネートならびに金属酸エステルの混合物、たとえば混合アルミニウム／ケイ素金属酸エステルであるDynasil（登録商標）（Huls）である。
【００３８】
高い屈折率を有する金属酸化物としては、二酸化チタンを使用することが好ましい。二酸化チタン層の適用には、ＵＳ−Ｂ−３５５３００１に記載されている方法が本発明の実施態様にしたがって使用される。
【００３９】
約５０〜１００℃、特に７０〜８０℃に加熱しておいた、コーティングされる材料の懸濁液にチタン塩水溶液をゆっくりと加え、同時に塩基、たとえばアンモニア水溶液又はアルカリ金属水酸化物水溶液を計量供給することにより、約０．５〜５、特に約１．２〜２．５の実質的に一定のｐＨ値を維持する。沈殿したＴｉＯ2の所望の層厚さが達成されるとただちに、チタン塩溶液及び塩基の添加を止める。
【００４０】
「滴定法」とも呼ばれるこの方法は、過剰なチタン塩を避けられるという事実によって際立つ。これは、水和ＴｉＯ2による均一なコーティングに必要であり、コーティングされる粒子の利用可能な表面によって単位時間あたり吸収されることができる量だけを単位時間あたり加水分解のために供給することによって達成される。原則的に、アナタース型ＴｉＯ2が出発顔料の表面に形成する。しかし、少量のＳｎＯ2を加えることにより、ルチル構造を形成させることも可能である。たとえば、ＷＯ９３／０８２３７に記載されているように、二酸化スズを付着させたのち二酸化チタンを沈殿させ、二酸化チタンでコーティングされた生成物を８００〜９００℃で焼成することができる。
【００４１】
ＴｉＯ2は、場合によっては、通常の手法：ＵＳ−Ｂ−４，９４８，６３１（ＮＨ3、７５０〜８５０℃）、ＷＯ９３／１９１３１（Ｈ2、＞９００℃）又はＤＥ−Ａ−１９８４３０１４（固形還元剤、たとえばケイ素、＞６００℃）によって還元することができる。
【００４２】
場合によっては、二酸化チタン層の上にＳｉＯ2（保護）層を適用することができ、そのためには以下の方法を使用することができる。約５０〜１００℃、特に７０〜８０℃に加熱しておいた、コーティングされる材料の懸濁液にソーダ水ガラス溶液を計量供給する。同時に１０％塩酸を加えることによってｐＨを４〜１０、好ましくは６．５〜８．５に維持する。水ガラス溶液を加えたのち、攪拌を３０分間実施する。
【００４３】
ＴｉＯ2層の上に「低い」屈折率、すなわち約１．６５未満の屈折率の金属酸化物、たとえばＳｉＯ2、Ａｌ2Ｏ3、ＡｌＯＯＨ、Ｂ2Ｏ3又はそれらの混合物、好ましくはＳｉＯ2を適用し、その層の上にさらなるＦｅ2Ｏ3及び／又はＴｉＯ2層を適用することにより、より色が濃く、より透明である顔料を得ることが可能である。酸化ケイ素／金属基材及び高い屈折率の金属酸化物と低い屈折率の金属酸化物との交互の層を含むこのようなマルチコート干渉顔料は、ＷＯ９８／５３０１１及びＷＯ９９／２０６９５に記載されている方法と同様にして調製することができる。
【００４４】
加えて、さらなる層、たとえば色付きの金属酸化物もしくはベルリンブルー、遷移金属、たとえばＦｅ、Ｃｕ、Ｎｉ、Ｃｏ、Ｃｒの化合物又は有機化合物、たとえば染料もしくは染色レーキを適用することにより、顔料の粉末色を変えることが可能である。
【００４５】
加えて、本発明の顔料はまた、難溶性で固着性の無機又は有機着色剤でコーティングすることができる。好ましいものは、染色レーキ、特にアルミニウム染色レーキの使用である。そのためには、水酸化アルミニウム層を沈殿させ、それを、第二の工程で、染色レーキを使用することによって染色する（ＤＥ−Ａ−２４２９７６２及びＤＥ２９２８２８７）。
【００４６】
さらには、本発明の顔料はまた、錯塩顔料、特にシアノ鉄酸錯体のさらなるコーティングを有することができる（ＥＰ−Ａ−１４１１７３及びＤＥ−Ａ−２３１３３３２）。
【００４７】
耐候及び耐光安定性を高めるため、多層酸化ケイ素フレークを、応用分野に依存して、表面処理に付すことができる。有用な表面処理は、たとえば、ＤＥ−Ｃ−２２１５１９１、ＤＥ−Ａ−３１５１３５４、ＤＥ−Ａ−３２３５０１７、ＤＥ−Ａ−３３３４５９８、ＤＥ−Ａ−４０３０７２７、ＥＰ−Ａ−６４９８８６、ＷＯ９７／２９０５９、ＷＯ９９／５７２０４及びＵＳ−Ａ−５，７５９，２５５に記載されている。前記表面処理はまた、顔料の取扱い、特に種々の適用媒体へのその練込みを容易にするかもしれない。
【００４８】
高い屈折率を有する材料の層の代りに、半透明な金属層を適用することもできる。半透明な金属層に適当な金属は、たとえば、Ｃｒ、Ｔｉ、Ｍｏ、Ｗ、Ａｌ、Ｃｕ、Ａｇ、Ａｕ又はＮｉである。半透明な金属層は、通常５〜２５nm、特に５〜１５nmの厚さを有する。半透明な金属層は、ＰＶＤによって適用することができる。
【００４９】
あるいはまた、金属層は、湿式ケミカルコーティング又は化学蒸着、たとえば金属カルボニルの気相蒸着によって得ることができる。基材を、金属化合物の存在で水性及び／又は有機溶媒含有媒体中に懸濁させ、還元剤の添加によって基材に付着させる。金属化合物は、たとえば硝酸銀又はニッケルアセチルアセトネートである（ＷＯ０３／３７９９３）。
【００５０】
ＵＳ−Ｂ−３，５３６，５２０によると、塩化ニッケルを金属化合物として使用し、次亜リン酸塩を還元剤として使用することができる。ＥＰ−Ａ−３５３５４４によると、湿式ケミカルコーティングのための還元剤として以下の化合物を使用することができる。アルデヒド（ホルムアルデヒド、アセトアルデヒド、ベンズアルデヒド）、ケトン（アセトン）、カルボン酸及びその塩（酒石酸、アスコルビン酸）、レダクトン（イソアスコルビン酸、トリオースレダクトン、レダクチン酸）及び還元糖（グルコース）。
【００５１】
本発明のもう一つの好ましい実施態様では、上記好ましい実施態様の層（Ｂ）を層（Ｂ）／層（Ａ）／層（Ｂ）の構造に換えることができ、その場合、層（Ｂ）ではなく層（Ｂ）／層（Ａ）／層（Ｂ）が顔料のコアを形成する。
【００５２】
上記実施態様でアルミニウムが金属として使用される場合、層（Ｂ）及び／又は、層（Ａ）が存在する場合の層（Ａ）及び（Ｂ）の厚さは、一般に５〜１００nm、特に３０〜６０nmの範囲である。
【００５３】
ＳｉＯz層（０．７０≦ｚ≦２．０）の厚さは一般に１０〜１０００nmである。ＳｉＯz層の好ましい厚さは所望の色に依存する。５００nmを超えるＳｉＯz層の厚さは艶消し色を生じさせる。
【００５４】
ＴｉＯ2層は、好ましくは、湿式ケミカル法によって付着させる。ＴｉＯ2層の厚さは、一般に５〜２００nm、特に１０〜１００nm、とりわけ２０〜５０nmである。本発明を、金属としてのアルミニウム及び高屈折率の材料としてのＴｉＯ2に基づき、さらに詳細に説明する。
【００５５】
ＳｉＯyでコーティングされたＡｌフレークは、以下の工程：
ａ）（可動）支持体に分離剤を蒸着させて分離剤層を製造する工程、
ｂ）分離剤層にＳｉＯy（０．７０≦ｙ≦１．８０）層を蒸着させる工程、
ｃ）ＳｉＯy層にＡｌ層を蒸着させる工程、
ｄ）Ａｌ層にＳｉＯy層を蒸着させる工程、
ｅ）分離剤層を溶媒に溶解させる工程、及び
ｆ）溶媒からＳｉＯyを分離する工程
を含む方法（ＥＰ−Ｂ−９９０７１５）によって調製される。
【００５６】
ＳｉＯy層は、ＳｉとＳｉＯ2との混合物、ＳｉＯy又はそれらの混合物（ＳｉとＳｉＯ2との重量比は、好ましくは０．１５：１〜０．７５：１の範囲である）を含む、特にＳｉとＳｉＯ2との化学量論的混合物を含む仕込み原料を入れた蒸発器から蒸着させる。ＳｉＯ1.00-1.8層は、好ましくは、蒸発器中１３００℃を超える温度でのＳｉとＳｉＯ2との混合物の反応によって発生した一酸化ケイ素蒸気から形成される。ＳｉＯ0.70-0.99層は、好ましくは、ケイ素を２０重量％までの量で含有する一酸化ケイ素を１３００℃を超える温度で蒸発させることによって形成される。
【００５７】
上記方法にしたがってＳｉＯyでコーティングされたＡｌフレークは、高い面平行性及び平均厚さの±１０％、特に±５％の範囲の既定厚さならびに低い反射性を有する。
【００５８】
工程ｂ）及びｄ）で、ＳｉＯy層は、ＳｉとＳｉＯ2との混合物、ＳｉＯy又はそれらの混合物（ＳｉとＳｉＯ2との重量比は、好ましくは０．１５：１〜０．７５：１の範囲である）を含む、特にＳｉとＳｉＯ2との化学量論的混合物を含む仕込み原料を入れた蒸発器から蒸着させる。工程ｅ）は、有利には、工程ａ）及びｂ）での圧力よりも高く、かつ大気圧よりも低い圧力で実施される。この方法によって得られるＳｉＯyでコーティングされたＡｌフレークは、好ましくは２０〜２０００nm、特に２０〜５００nm、もっとも好ましくは２０〜２００nmの範囲の厚さを有し、面平行な構造の表面積に対する厚さの比は好ましくは０．０１μm-1未満であり、アスペクト比は少なくとも２：１である。酸化ケイ素／アルミニウムフレークは均一な形状ではない。それでも、簡潔に説明するため、フレークは「直径」を有するものとして参照する。酸化ケイ素／アルミニウムフレークは、高い面平行性及び平均厚さの±１０％、特に±５％の範囲の既定厚さを有する。酸化ケイ素／アルミニウムフレークは、厚さが２０〜２０００nm、特に１００〜３５０nmである。ここでは、フレークの直径が約１〜６０μmの好ましい範囲、約５〜４０μmのより好ましい範囲にあることが好ましい。したがって、本発明のフレークのアスペクト比は、約１４〜４００の好ましい範囲にある。
【００５９】
工程ｂ）及びｄ）の酸化ケイ素（ＳｉＯy）層は、好ましくは、蒸発器中１３００℃を超える温度でのＳｉとＳｉＯ2との混合物の反応によって発生する一酸化ケイ素蒸気から形成される。ＳｉＯ0.70-0.99層は、好ましくは、ケイ素を２０重量％までの量で含有する一酸化ケイ素を１３００℃を超える温度で蒸発させることによって形成される。
【００６０】
工程ａ）及びｂ）の蒸着は、好ましくは＜０．５Paの真空下で実施される。工程ｅ）の分離剤層の溶解は、好ましくは１〜５×１０4Pa、特に６００〜１０4Pa、とりわけ１０3〜５×１０3Paの範囲の圧力で実施される。
【００６１】
工程ａ）で支持体に付着される分離剤は、ラッカー、ポリマー、たとえばＵＳ−Ｂ−６，３９８，９９９に記載されているような（熱可塑性）ポリマー、特にアクリルもしくはスチレンポリマー又はそれらの混合物、有機溶媒又は水に可溶性であり、真空中で蒸発させることができる有機物質、たとえばアントラセン、アントラキノン、アセトアミドフェノール、アセチルサリチル酸、ショウノウ酸無水物、ベンズイミダゾール、ベンゼン−１，２，４−トリカルボン酸、ビフェニル−２，２−ジカルボン酸、ビス（４−ヒドロキシフェニル）スルホン、ジヒドロキシアントラキノン、ヒダントイン、３−ヒドロキシ安息香酸、８−ヒドロキシキノリン−５−スルホン酸一水和物、４−ヒドロキシクマリン、７−ヒドロキシクマリン、３−ヒドロキシナフタレン−２−カルボン酸、イソフタル酸、４，４−メチレン−ビス−３−ヒドロキシナフタレン−２−カルボン酸、ナフタレン−１，８−ジカルボン酸無水物、フタルイミド及びそのカリウム塩、フェノールフタレイン、フェノチアジン、サッカリン及びその塩、テトラフェニルメタン、トリフェニレン、トリフェニルメタノール又はこれらの物質の少なくとも２種の混合物であることができる。分離剤は、好ましくは、水溶性であり、真空中で蒸発可能である無機塩（たとえばＤＥ−Ａ−１９８４４３５７を参照）、たとえば塩化ナトリウム、塩化カリウム、塩化リチウム、フッ化ナトリウム、フッ化カリウム、フッ化リチウム、フッ化カルシウム、フッ化ナトリウムアルミニウム及び四ホウ酸二ナトリウムである。
【００６２】
可動支持体は、軸を中心に回転する１個以上の円板、円柱又は他の回転対称体からなることもできるし（ＷＯ０１／２５５００を参照）、好ましくは、ポリマーコーティングを有しても有しなくてもよい１個以上の連続した金属ベルト又は１個以上のポリイミドもしくはポリエチレンテレフタレートベルトからなる（ＵＳ−Ｂ−６，２７０，８４０）。
【００６３】
工程ｆ）は、洗い流しならびにその後のろ過、沈降、遠心分離、デカンテーション及び／又は蒸発を含むことができる。しかし、ＳｉＯyの面平行な構造はまた、工程ｄ）で溶媒とともに凍結させ、続いて凍結乾燥の処理に付してもよく、すると、三重点未満での昇華の結果として溶媒が分別され、乾燥したＳｉＯyが個々の面平行な構造の形態で後に残る。
【００６４】
超高真空下を除き、数１０-2Paの工業的真空では、蒸発したＳｉＯは常にＳｉＯy（１≦ｙ≦１．８、特に１．１≦ｙ≦１．８）として凝縮する。理由は、高真空装置は、表面からのガス放出の結果として、蒸発温度で反応しやすいＳｉＯと反応する痕跡量の水蒸気を常に含むからである。
【００６５】
閉鎖されてループを形成するベルト形の支持体は、そのさらなる行程で、公知の構造形態の動的真空ロックチャンバ（ＵＳ−Ｂ−６，２７０，８４０を参照）を通過して、１〜５×１０4Paの圧力、好ましくは６００〜１０4Paの圧力、特に１０3〜５×１０3Paの圧力の領域に入り、そこで溶解浴に浸漬される。溶媒の温度は、その蒸気圧が指示された圧力範囲に入るように選択されるべきである。機械的支援により、分離剤層が急速に溶解し、生成物層がフレークに砕散し、その後、そのフレークが懸濁液の形態で溶媒中に存在する。ベルトは、そのさらなる行程で、乾燥させられ、なおもそれに付着する汚染物質が除去される。ベルトは、第二の群の動的真空ロックチャンバを通過して蒸発チャンバに戻り、そこで、分離剤及びＳｉＯy／Ａｌ／ＳｉＯyの生成物層をコーティングする工程が繰り返される。
【００６６】
そして、生成物構造ならびに溶媒及びその中に溶解した分離剤を含む、両方の場合に存在する懸濁液を、さらなる処理で、公知の技術にしたがって分離する。そのためには、まず、生成物構造を液中で濃縮し、新鮮な溶媒で数回すすいで、溶解した分離剤を洗い流す。そして、まだ湿潤している固体の形態の生成物を、ろ過、沈降、遠心分離、デカンテーション又は蒸発によって分別する。
【００６７】
そして、生成物を、液状媒体中で超音波処理によって又は高速攪拌器を使用する機械的手段によって、又は回転分級器を有するエアジェットミル中で破片を乾燥させたのち、又は粉砕もしく風ひによって所望の粒径にし、さらなる使用のために送り出すことができる。
【００６８】
詳細には、塩、たとえばＮａＣｌ、続いて亜酸化ケイ素（ＳｉＯy）、アルミニウム及びＳｉＯyの層を、蒸発器を経由して＜０．５Paの真空下を通過させながら、連続金属ベルトであってもよい支持体に順次に付着させる。付着される塩の厚さはおよそ２０〜１００nm、好ましくは３０〜６０nmであり、ＳｉＯの厚さは、生成物の使用目的に依存して、１０〜１０００nmであり、アルミニウムの厚さは１０〜１００nmである。
【００６９】
閉鎖されてループを形成するベルト形の支持体は、そのさらなる行程で、公知の構造形態の動的真空ロックチャンバ（ＵＳ−Ｂ−６，２７０，８４０を参照）を通過して、１〜５×１０4Paの圧力、好ましくは６００〜１０4Paの圧力、特に１０3〜５×１０3Paの圧力の領域に入り、そこで溶解浴に浸漬される。溶媒の温度は、その蒸気圧が指示された圧力範囲に入るように選択されるべきである。機械的支援により、分離剤層は急速に溶解し、生成物層はフレークに砕散し、その後、そのフレークが溶媒中で懸濁液の形態で存在する。ベルトは、そのさらなる行程で、乾燥させられ、なおもそれに付着する汚染物質を除かれる。ベルトは、第二の群の動的真空ロックチャンバを通過して蒸発チャンバに戻り、そこで、分離剤及びＳｉＯの生成物層をコーティングする工程が繰り返される。
【００７０】
そして、生成物構造ならびに溶媒及びその中に溶解した分離剤を含む、両方の場合に存在する懸濁液を、さらなる処理で、公知の技術にしたがって分離する。そのためには、まず、生成物構造を液中で濃縮し、新鮮な溶媒で数回すすいで、溶解した分離剤を洗い流す。そして、まだ湿潤している固体の形態の生成物を、ろ過、沈降、遠心分離、デカンテーション又は蒸発によって分別する。
【００７１】
そして、生成物を、超音波処理によって、又は液状媒体中で高速攪拌器を使用する機械的手段によって、又は回転分級器を有するエアジェットミル中で破片を乾燥させたのち、又は粉砕もしく風ひによって所望の粒径にし、さらなる使用のために送り出すことができる。
【００７２】
大気圧で洗い流ししたのちの面平行な構造の分別は、固形分約５０％まで濃縮しておいた懸濁液を凍結させ、それを公知の方法で約−１０℃及び５０Pa圧で凍結乾燥に付すことにより、穏やかな条件下で実施することができる。乾燥質が生成物として後に残り、それを、コーティング又は化学転換によってさらに処理する工程に付すことができる。
【００７３】
したがって、本発明のさらなる態様は、（Ａ）金属、特にアルミニウムからなる層、及び（Ｃ）ＳｉＯz（０．７０≦ｚ≦２．０、特に１．１０≦ｚ≦２．０、とりわけ１．４０≦ｚ≦２．０）からなる少なくとも一つの層を含む面平行な構造によって形成される。
【００７４】
ＳｉＯyでコーティングされたＡｌフレークをさらに処理する場合、種々の変形が可能である。
変形（１）：非酸化性雰囲気中で焼成し（→層（Ｂ））、酸素の存在で焼成し（ＳｉＯz→ＳｉＯ2）、場合によっては、得られた顔料をＴｉＯ2でコーティングする（ＴｉＯ2／ＳｉＯz／コア／ＳｉＯz／ＴｉＯ2）。この場合、コアは、層（Ｂ）又は層（Ｂ）／層（Ａ）／層（Ｂ）である。
【００７５】
変形（２）：非酸化性雰囲気中で焼成し（→層（Ｂ））、得られた顔料をＴｉＯ2でコーティングし（ＴｉＯ2／ＳｉＯy／コア／ＳｉＯy／ＴｉＯ2）、場合によっては、酸素の存在で焼成する（ＳｉＯy→ＳｉＯ2）（ＴｉＯ2／ＳｉＯz／コア／ＳｉＯz／ＴｉＯ2）。
【００７６】
変形（３）：非酸化性雰囲気中で焼成し（→層（Ｂ））、得られた顔料をＴｉＯ2でコーティングし、非酸化性雰囲気中で焼成し（→層（Ｅ））（ＴｉＯ2／層（Ｅ）／ＳｉＯy／コア／ＳｉＯy／層（Ｅ）／ＴｉＯ2）、場合によっては、酸素の存在で焼成する（ＳｉＯy→ＳｉＯz）（ＴｉＯ2／層（Ｅ）／ＳｉＯz／コア／ＳｉＯz／層（Ｅ）／ＴｉＯ2）。
【００７７】
変形（４）：得られた顔料をＴｉＯ2でコーティングし、非酸化性雰囲気中で焼成し（→層（Ｂ）及び層（Ｅ））（ＴｉＯ2／層（Ｅ）／ＳｉＯy／コア／ＳｉＯy／層（Ｅ）／ＴｉＯ2）、場合によっては、酸素の存在で焼成する（ＳｉＯy→ＳｉＯz）（ＴｉＯ2／層（Ｅ）／ＳｉＯz／コア／ＳｉＯz／層（Ｅ）／ＴｉＯ2）。
【００７８】
種々の変形を変形（１）及び（４）に基づいてさらに詳細に説明する。
【００７９】
変形（１）（ＴｉＯ2／ＳｉＯz／コア／ＳｉＯz／ＴｉＯ2）
ＴｉＯ2コーティングされた金属小板を、非酸化性ガス雰囲気中６００℃を超える、好ましくは７００〜１１００℃の範囲の温度で１０分を超える時間、好ましくは数時間焼成する。焼成は、非酸化性ガス雰囲気、たとえばＡｒ及び／又はＨｅ、好ましくはＡｒ中、場合によっては減圧、好ましくは７００Torr（０．９３３３  １０5N/m2）未満の圧で実施する。
【００８０】
そして、ＳｉＯyコーティングされた金属小板を酸化加熱処理に付すことができる。たとえば、空気又は他の酸素含有ガスを、２００℃を超える、好ましくは４００℃を超える、特に５００〜１０００℃の温度で、ばら材料の形態又は流動床中にある小板に通すと、ＳｉＯyがＳｉＯzに酸化される。
【００８１】
ＴｉＯ2コーティングは、物理もしくは化学蒸着法又は湿式ケミカルコーティング法により、ＳｉＯyコーティングされた金属小板に容易に適用することができる。
【００８２】
コーティングのためには、基材粒子を水に懸濁させ、１種以上の加水分解性チタン塩を、金属酸化物又は金属酸化物水和物が副次的な沈殿を発生させることなく粒子上に直接沈殿するように選択される、加水分解に適したｐＨ値で加える。ｐＨは通常、同時に塩基を計量供給することによって一定に維持される。そして、顔料を分別し、洗浄し、乾燥させ、場合によっては焼成する。当該コーティングに関して焼成温度を最適化することが可能である。望むならば、個々のコーティングを適用したのち、顔料を分別し、乾燥させ、場合によっては焼成して、さらなる層を沈殿させるために再懸濁させてもよい。
【００８３】
金属酸化物層は、たとえば、ＤＥ−Ａ−１９５０１３０７に記載されている方法と同様にして、場合によっては有機溶媒及び塩基性触媒の存在で、ゾルゲル法による１種以上のチタン酸エステルの制御された加水分解によって酸化チタン層を製造することによって得ることができる。適当な塩基性触媒は、たとえば、アミン、たとえばトリエチルアミン、エチレンジアミン、トリブチルアミン、ジメチルエタノールアミン及びメトキシプロピルアミンである。有機溶媒は、水混和性有機溶媒、たとえばＣ1-4アルコール、特にイソプロパノールである。
【００８４】
適当なチタン酸エステルは、チタンのアルキル及びアリールアルコラート、カルボキシレートならびにカルボキシル基又はアルキル基又はアリール基で置換されたアルキルアルコラート又はカルボキシレートから選択される。チタン酸テトライソプロピルの使用が好ましい。加えて、チタンのアセチルアセトネート及びアセトアセチルアセトネートを使用してもよい。このタイプのチタン酸エステルの好ましい例はチタンアセチルアセトネートである。
【００８５】
本発明の実施態様にしたがって、二酸化チタン層の適用には、ＵＳ−Ｂ−３５５３００１に記載されている方法が使用される。
【００８６】
約５０〜１００℃、特に７０〜８０℃に加熱しておいた、コーティングされる材料の懸濁液にチタン塩水溶液をゆっくりと加え、塩基、たとえばアンモニア水溶液又はアルカリ金属水酸化物水溶液を同時に計量供給することにより、約０．５〜５、特に約１．２〜２．５の実質的に一定のｐＨ値を維持する。沈殿したＴｉＯ2の所望の層厚さが達成されるとただちに、チタン塩溶液及び塩基の添加を止める。
【００８７】
「滴定法」とも呼ばれるこの方法は、過剰なチタン塩を避けられるという事実によって際立つ。これは、水和ＴｉＯ2による均一なコーティングに必要であり、コーティングされる粒子の利用可能な表面によって単位時間あたり吸収されることができる量だけを単位時間あたり加水分解のために供給することによって達成される。原則的に、アナタース型ＴｉＯ2が出発顔料の表面に形成する。しかし、少量のＳｎＯ2を加えることにより、ルチル型構造を形成させることも可能である。たとえば、ＷＯ９３／０８２３７に記載されているように、二酸化スズを付着させたのち二酸化チタンを沈殿させ、二酸化チタンでコーティングされた生成物を８００〜９００℃で焼成することができる。
【００８８】
そして、生成物を、超音波処理によって、又は液状媒体中で高速攪拌器を使用する機械的手段によって、又は回転分級器を有するエアジェットミル中で破片を乾燥させたのち、又は粉砕もしく風ひによって所望の粒径にし、さらなる使用のために送り出すことができる。
【００８９】
バインダー系への最適な適合を同時に生じさせるさらなるコーティングによって耐候性を高めることが可能である（ＥＰ−Ａ−２６８９１８及びＥＰ−Ａ−６３２１０９）。
【００９０】
変形（４）（ＴｉＯ2／層（Ｅ）／ＳｉＯz／コア／ＳｉＯz／層（Ｅ）／ＴｉＯ2）
上記のように、ＳｉＯyコーティングされた金属小板をＴｉＯ2でコーティングしたのち、非酸化性雰囲気中で焼成する。このようにして、層（Ｂ）の他に、ＴｉＯ2／ＳｉＯyの焼成によって形成されるさらなる層（Ｅ）が製造される。ＴｉＯ2／ＳｉＯyを非酸化性雰囲気中で焼成することが、屈折率の変化を生じさせる中間層を製造すると推測される。しかし、中間層が連続層ではなく、むしろＴｉＯ2とＳｉＯyとの界面の個々の領域だけが、屈折率の変化を生じさせる転換を受けるという可能性を排除することはできない。さらに、屈折率の変化はＳｉＯyによるＴｉＯ2の還元のせいであると推測される。したがって、本発明の原理は、屈折率の変化を生じさせる中間層をＳｉＯyによるＴｉＯ2の還元によって製造することに基づく。
ＴｉＯ2＋ＳｉＯy→ＳｉＯy+a＋ＴｉＯ2-a
【００９１】
ＴｉＯ2に代えて、１．５を超える屈折率を有し、ＳｉＯyによって還元することができる別の金属酸化物、たとえばＦｅ2Ｏ3を使用してもよい。
【００９２】
したがって、本発明のさらなる好ましい実施態様は、層構造ＴｉＯ2／ＳｉＯz／コア／ＳｉＯz／ＴｉＯ2を有し、コアが、層（Ｂ）又は層（Ｂ）／層（Ａ）／層（Ｂ）で形成され、層（Ｂ）が、面平行な面だけに適用され、層（Ａ）の側面には適用されず、ＳｉＯy層が、面平行な面だけに存在し、側面には存在せず、ＴｉＯ2層が全面に適用されている顔料ならびに層構造ＴｉＯ2／層（Ｅ）／ＳｉＯy／コア／ＳｉＯy／層（Ｅ）／ＴｉＯ2を有し、コアが、層（Ｂ）又は層（Ｂ）／層（Ａ）／層（Ｂ）で形成され、層（Ｂ）が、面平行な面だけに適用され、層（Ａ）の側面には適用されず、ＳｉＯy層及び層（Ｅ）が、面平行な面だけに存在し、側面には存在せず、ＴｉＯ2層が全面に適用されている顔料に関する。この実施態様では、層（Ａ）は、好ましくはアルミニウムからなる。層（Ｂ）は、好ましくはアルミニウムに由来する。
【００９３】
望むならば、たとえばＵＳ−Ａ−４，９４８，６３１、ＪＰ  Ｈ４−２００３１、ＤＥ−Ａ−１９６１８５６２及びＤＥ−Ａ−１９８４３０１４に記載されている通常の方法により、ＴｉＯ2を亜酸化チタンに還元することもできる。
【００９４】
ＴｉＯ2層の上に「低い」屈折率、すなわち約１．６５未満の屈折率の金属酸化物、たとえばＳｉＯ2、Ａｌ2Ｏ3、ＡｌＯＯＨ、Ｂ2Ｏ3又はそれらの混合物、好ましくはＳｉＯ2を適用し、その層の上にさらなるＦｅ2Ｏ3及び／又はＴｉＯ2層を適用することにより、より色が濃く、より透明である顔料を得ることが可能である。酸化ケイ素基材及び高い屈折率の金属酸化物と低い屈折率の金属酸化物との交互の層を含むこのようなマルチコート干渉顔料は、ＷＯ９８／５３０１１及びＷＯ９９／２０６９５に記載されている方法と同様にして調製することができる。
【００９５】
場合によっては、二酸化チタン層の上にＳｉＯ2（保護）層を適用することができ、そのためには以下の方法を使用することができる。約５０〜１００℃、特に７０〜８０℃に加熱しておいた、コーティングされる材料の懸濁液にソーダ水ガラス溶液を計量供給する。同時に１０％塩酸を加えることによってｐＨを４〜１０、好ましくは６．５〜８．５に維持する。水ガラス溶液を加えたのち、攪拌をさらに３０分間実施する。
【００９６】
加えて、さらなる層、たとえば色付きの金属酸化物もしくはベルリンブルー、遷移金属、たとえばＦｅ、Ｃｕ、Ｎｉ、Ｃｏ、Ｃｒの化合物又は有機化合物、たとえば染料もしくは染色レーキを適用することにより、顔料の粉末色を変えることが可能である。
【００９７】
さらに、完成した顔料を、耐光、耐候及び耐薬品安定性を高める、又は顔料の取扱い、特に種々の媒体へのその練込みを容易にする後続のコーティング又は後続の処理に付すことが可能である。たとえば、ＤＥ−Ａ−２２１５１９１、ＤＥ−Ａ−３１５１３５４、ＤＥ−Ａ−３２３５０１７、ＤＥ−Ａ−３３３４５９８、ＤＥ−Ａ−４０３０７２７、ＥＰ−Ａ−６４９８８６、ＷＯ９７／２９０５９、ＷＯ９９／５７２０４及びＵＳ−Ａ−５，７５９，２５５に記載されている手順が後続の処理又は後続のコーティングとして適当である。
【００９８】
加えて、本発明の顔料はまた、難溶性で固着性の無機又は有機着色剤でコーティングすることができる。好ましいものは、染色レーキ、特にアルミニウム染色レーキの使用である。そのためには、水酸化アルミニウム層を沈殿させ、それを、第二の工程で、染色レーキを使用することによって染色する（ＤＥ−Ａ−２４２９７６２及びＤＥ２９２８２８７）。
【００９９】
さらには、本発明の顔料はまた、錯塩顔料、特にシアン鉄酸錯体のさらなるコーティングを有することができる（ＥＰ−Ａ−１４１１７３及びＤＥ−Ａ−２３１３３３２）。
【０１００】
変形（１）で記載したように、ＳｉＯyコーティングされたフレークを、非酸化性ガス雰囲気中６００℃を超える、特に７００〜１１００℃の範囲の温度で１０分を超える時間、好ましくは数時間焼成したのち、最高で約１５００℃まで加熱可能な気密反応器の中で、好ましくはばら材料の形態で、有利には酸素を排除しながら、５００〜１５００℃、好ましくは５００〜１０００℃の、アルキン、たとえばアセチレン、アルケン、たとえばメタン、アルケン、芳香族化合物など及びそれらの混合物から選択される炭素含有ガス（場合によっては酸素含有化合物、たとえばアルデヒド、ケトン、水、一酸化炭素、二酸化炭素など又はそれらの混合物と混合している）と反応させることができる。反応を調質するために、不活性ガス、たとえばアルゴン又はヘリウムを炭素含有ガスと混合してもよい（ＷＯ０３／６８８６８）。
【０１０１】
約１Pa未満の圧力では反応は一般に進行が遅すぎるが、特に、炭素含有ガスの反応性が低めである場合又は炭素含有ガスが不活性ガスで高度に希釈されている場合、たとえばＨＩＰ（「熱間静水圧加圧」）システムで通常に使用されているように、約４０００バールまでの圧力で作業することが全く可能である。
【０１０２】
このような炭化では、すべてのＳｉＯyを反応させてＳｉＣを形成することが可能である。好ましくは、ＳｉＯyの５〜９０重量％が反応してＳｉＣを形成する。ＳｉＯyをＳｉＣに転換する工程の温度は、５００〜１５００℃、好ましくは５００℃〜１０００℃であり、工程時間は約１時間〜約２４時間である。反応は、面平行な構造の表面から出発して起こり、したがって、鋭い遷移ではなく勾配を生じさせる。これは、この実施態様では、ＳｉＣ含有層が、（ＳｉＯy）a及び（ＳｉＣ）b（０≦ａ＜１、０＜ｂ≦１、顔料の表面に近いところではｂが１であり、ａが０であり、ＳｉＯy基材との境界に近づくにつれＳｉＣの量が０に近づく）からなることを意味する。ＳｉＯy構造は、このような反応がＳｉＯy分子の一番上の層だけに限られないようにするのに十分な多孔性を有する。
【０１０３】
この変形方法によると、以下の層構造ＳｉＣ／ＳｉＯy／コア／ＳｉＯy／ＳｉＣを有する顔料を得ることができ、それを、酸素の存在における焼成により、以下の層構造ＳｉＣ／ＳｉＯz／コア／ＳｉＯz／ＳｉＣを有する顔料に転換することができる。この方法によって得られる顔料は新規であり、本発明のさらなる主題である。
【０１０４】
高い屈折率を有する金属酸化物の層の代りに、ＵＳ−Ｂ−６，５２４，３８１の材料、たとえばダイヤモンド様炭素及び非晶質炭素を、たとえばＵＳ−Ｂ−６，５２４，３８１に記載されているプラズマ支援真空法（振動コンベヤ、回転ドラムコータ、振動ドラムコータ及び自由落下チャンバを使用）により、ＳｉＯzコーティングされた金属基材に付着させることができる。
【０１０５】
したがって、本発明はまた、厚さ５〜１５０nm、特に２０〜５０nmの炭素層、特にダイヤモンド様炭素層を表面に有する酸化ケイ素／金属基材に基づく面平行な構造（顔料）に関する。
【０１０６】
たとえばＵＳ−Ｂ−６，０１５，５９７に記載されている方法では、ダイヤモンド様ネットワーク（ＤＬＮ）コーティングを、炭素含有ガス、たとえばアセチレン、メタン、ブタジエン及びそれらの混合物ならびに場合によってはＡｒならびに場合によってはさらなる成分を含有するガスからプラズマ付着によって粒子に付着させる。付着は、減圧（大気圧に対して）及び制御された環境で起こる。炭素含有ガスに電場を印加することにより、反応室中に炭素富化されたプラズマを発生させる。コーティングする粒子を反応器中で容器に保持し、プラズマに隣接している間に攪拌する。プラズマ内の種が粒子表面に作用して共有結合を形成し、粒子の表面にＤＬＮを生じさせる。
【０１０７】
「ダイヤモンド様ネットワーク」（ＤＬＮ）とは、炭素で構成され、場合によっては、水素、窒素、酸素、フッ素、ケイ素、硫黄、チタン及び銅からなる群より選択される１種以上のさらなる成分を含む非晶質膜又はコーティングをいう。ダイヤモンド様ネットワークは炭素を約３０〜１００原子％含み、場合によって含まれるさらなる成分が残余を構成する。
【０１０８】
金属又は非金属の無機小板形の粒子又は顔料は、エフェクト顔料（特に金属エフェクト顔料又は干渉顔料）、すなわち、適用媒体に色を付与する他に、さらなる性質、たとえば色の角度依存性（フロップ）、ラスター（表面光沢ではない）又はテキスチャーを付与する顔料である。金属エフェクト顔料では、指向性顔料粒子で実質的に指向性の反射が起こる。干渉顔料の場合、色付与効果は、薄い高屈折層における光の干渉現象による。
【０１０９】
本発明の顔料は、すべての通例の目的に、たとえばポリマーの練込み着色、コーティング（自動車分野のためのものをはじめとする特殊効果仕上げ塗装を含む）及び印刷インク（オフセット印刷、凹版印刷、ブロンズ及びフレキソ印刷を含む）ならびに、たとえば、化粧品、インクジェット印刷、織物の染色、セラミックスやガラスのうわぐすりならびに紙及びプラスチックのレーザマーキングにおける用途で使用することができる。このような用途は、参考文献、たとえば「Industrielle Organische Pigmente」（W. Herbst and K. Hunger, VCH Verlagsgesellschaft mbH, Weinheim/New York、全面改訂第二版１９９５）から公知である。
【０１１０】
本発明の顔料が干渉顔料（エフェクト顔料）である場合、本発明の顔料は、ゴニオクロマチックであり、鮮やかで高彩度の（光沢のある）色を生じさせる。したがって、これらの顔料は、従来の透明顔料、たとえば有機顔料、たとえばジケトピロロピロール、キナクリドン、ジオキサジン、ペリレン、イソインドリノンなどとの組み合わせに非常に適し、透明顔料がエフェクト顔料と類似した色を有することが可能になる。しかし、たとえばＥＰ−Ａ−３８８９３２又はＥＰ−Ａ−４０２９４３と同様に、透明顔料の色とエフェクト顔料の色とが補色である場合に、特に興味深い組み合わせ効果が得られる。
【０１１１】
高分子量有機材料を着色するために本発明の顔料を使用すると、優れた結果を得ることができる。
【０１１２】
本発明の顔料又は顔料組成物を使用して着色することができる高分子量有機材料は、天然起源であっても合成起源であってもよい。高分子量有機材料は通常、約１０3〜１０8g/mol又はそれを超える分子量を有する。これらは、たとえば、天然樹脂、乾性油、ゴムもしくはカゼイン又はそれらから誘導される天然物質、たとえば塩素化ゴム、油改質アルキド樹脂、ビスコース、セルロースエーテルもしくはエステル、たとえばエチルセルロース、酢酸セルロース、プロピオン酸セルロース、酢酪酸セルロースもしくはニトロセルロースであることができるが、特に、重合、重縮号又は重付加によって得られるような完全合成有機ポリマー（熱硬化性プラスチック及び熱可塑性樹脂）である。重合樹脂のクラスのうち、特にポリオレフィン、たとえばポリエチレン、ポリプロピレン又はポリイソブチレン及び置換ポリオレフィン、たとえば塩化ビニル、酢酸ビニル、スチレン、アクリロニトリル、アクリル酸エステル、メタクリル酸エステル又はブタジエンの重合物ならびに前記モノマーの共重合物、たとえば特にＡＢＳ又はＥＶＡを挙げることができる。
【０１１３】
重付加樹脂及び重縮合樹脂の系のうち、たとえば、ホルムアルデヒドとフェノール類との縮合物、いわゆるフェノプラスト及びホルムアルデヒドと尿素、チオ尿素又はメラミンとの縮合物、いわゆるアミノプラスト及び表面コーティング樹脂として使用されるポリエステル、飽和樹脂、たとえばアルキド樹脂又は不飽和樹脂、たとえばマレイン酸樹脂ならびに直鎖状ポリエステル及びポリアミド、ポリウレタン又はシリコーンを挙げることができる。
【０１１４】
前記高分子量化合物は、単独で存在してもよいし、混合物としてプラスチック素材又は溶融体の形態で存在してもよい。これらはまた、それらのモノマーの形態で存在することもできるし、重合状態で、コーティング又は印刷インクのための膜形成剤又はバインダー、たとえば煮アマニ油、ニトロセルロース、アルキド樹脂、メラミン樹脂及び尿素−ホルムアルデヒド樹脂又はアクリル樹脂として溶解した形態で存在することもできる。
【０１１５】
意図する目的に依存して、本発明のエフェクト顔料又はエフェクト顔料組成物をトナーとして又は調製物の形態で使用することが有利であることがわかった。コンディショニング法又は意図する用途に依存して、高分子量有機材料、特にポリエチレンを着色するためのエフェクト顔料の使用に悪影響を及ぼさないという条件で、コンディショニング工程の前又は後で特定量のテキスチャー改善剤をエフェクト顔料に加えることが有利であるかもしれない。適当な薬剤は、特に、炭素原子を少なくとも１８個含有する脂肪酸、たとえばステアリン酸もしくはベヘン酸又はそれらのアミドもしくは金属塩、特にマグネシウム塩及び可塑剤、ロウ、樹脂酸、たとえばアビエチン酸、ロジン石鹸、アルキルフェノール類又は脂肪族アルコール、たとえばステアリルアルコール又は炭素原子８〜２２個を含有する脂肪族１，２−ジヒドロキシ化合物、たとえば１，２−ドデカンジオールならびに変性松やにマレイン酸樹脂又はフマル酸松やに樹脂である。テキスチャー改善剤は、最終生成物に基づいて好ましくは０．１〜３０重量％、特に２〜１５重量％の量で加えられる。
【０１１６】
本発明の（エフェクト）顔料は、着色される高分子量有機材料に着色有効量で加えることができる。高分子量有機材料と、高分子量有機材料に基づいて０．０１〜８０重量％、好ましくは０．１〜３０重量％の本発明の顔料とを含む着色された組成物が有利である。多くの場合、１〜２０重量％、特に約１０重量％の濃度を実践で使用することができる。
【０１１７】
高い濃度、たとえば３０重量％を超える濃度は普通、比較的低い顔料含量を有する色付き材料を製造するための着色剤として使用することができる濃縮物（「マスタバッチ」）の形態にあるが、本発明の顔料は、通例の配合物中で異例に低い粘度を有するため、それでも十分に加工することができる。
【０１１８】
有機材料を着色するためには、本発明のエフェクト顔料を単独で使用してもよい。しかし、異なる色相又は色効果を達成するために、本発明のエフェクト顔料に加えて、所望の量の他の色付与成分、たとえば白、有色、黒又はエフェクト顔料を高分子量有機物質に加えることも可能である。有色顔料が本発明のエフェクト顔料と混合して使用される場合、合計量は、高分子量有機材料に基づいて好ましくは０．１〜１０重量％である。
【０１１９】
本発明のエフェクト顔料と、別の色、特に補色の有色顔料との好ましい組み合わせによって特に高い角度依存呈色性が得られ、エフェクト顔料を使用して得られる着色と、有色顔料を使用して得られる着色とは、１０°の計測角で２０〜３４０、特に１５０〜２１０の色相差（△Ｈ*）を示す。
【０１２０】
好ましくは、本発明のエフェクト顔料は透明な有色顔料と組み合わされ、このとき、透明な有色顔料は、本発明のエフェクト顔料と同じ媒体中に存在することもできるし、隣接媒体中に存在することもできる。エフェクト顔料と有色顔料とが有利にも隣接媒体中に存在する構造の例は、多層エフェクトコーティングである。
【０１２１】
本発明の顔料による高分子量有機物質の着色は、たとえば、ロールミル又は混合もしくは粉砕装置を使用して、場合によってはマスタバッチの形態にある当該顔料を基材と混合することによって実施される。そして、着色された材料を、そのものは公知の方法、たとえば圧延、圧縮成形、押出し、コーティング、注型又は射出成形によって所望の最終形態にする。顔料の練込みの前又は後で、プラスチック工業で通例の添加物、たとえば可塑剤、充填剤又は安定剤を通例の量でポリマーに加えることができる。特に、非剛性の成形物を製造する、又はそれらの脆性を下げるためには、成形の前に可塑剤、たとえばリン酸、フタル酸又はセバシン酸のエステルを高分子量化合物に加えることが望ましい。
【０１２２】
コーティング及び印刷インクを着色する場合、高分子量有機材料及び本発明のエフェクト顔料を、場合によっては通例の添加物、たとえば充填剤、他の顔料、乾燥剤又は可塑剤とともに、同じ有機溶媒又は溶媒混合物中に微分散又は溶解させる。このとき、個々の成分を別々に溶解又は分散させることも可能であるし、いくつかの成分をいっしょに溶解又は分散させ、その後ではじめてすべての成分を合わせることも可能である。
【０１２３】
着色される高分子量有機材料への本発明のエフェクト顔料の分散及び本発明の顔料組成物の加工は、好ましくは、エフェクト顔料がより小さな部分に砕散しないよう比較的弱い剪断力しか発生しない条件に付されて実施される。
【０１２４】
本発明の顔料を０．１〜５０重量％、特に０．５〜７重量％の量で含むプラスチック。コーティングの分野では、本発明の顔料は、０．１〜１０重量％の量で使用される。たとえば、塗料及び凹版、オフセット又はスクリーン印刷のための印刷インクのためのバインダー系の着色においては、顔料は、０．１〜５０重量％、好ましくは５〜３０重量％、特に８〜１５重量％の量で印刷インクに配合される。
【０１２５】
たとえばプラスチック、コーティング又は印刷インク、特にコーティング又は印刷インク、とりわけコーティングで得られる着色は、優れた性質、特に極めて高い彩度、抜群の堅ろう性及び高い角度依存呈色性によって際立つ。
【０１２６】
着色される高分子量有機材料がコーティングである場合、それは特に特殊コーティング、とりわけ自動車仕上げ塗装である。
【０１２７】
本発明のエフェクト顔料はまた、唇又は肌のメイクアップ及び髪又は爪の着色にも適している。
【０１２８】
したがって、本発明は、化粧品調製物又は配合物の全重量に基づいて、本発明の顔料、特にエフェクト顔料０．０００１〜９０重量％及び化粧品に適したキャリヤ材料１０〜９９．９９９９重量％を含む化粧品調製物又は配合物に関する。
【０１２９】
このような化粧品調製物又は配合物は、たとえば、リップスティック、ほお紅、ファンデーション、ネイルエナメル及びヘアシャンプーである。
【０１３０】
顔料は、単独で使用してもよいし、混合物の形態で使用してもよい。加えて、本発明の顔料を他の顔料及び／又は着色剤とともに、たとえば本明細書で先に記載したように又は化粧品調製物で公知であるように組み合わせて使用することが可能である。
【０１３１】
本発明の化粧品調製物及び配合物は、好ましくは、本発明の顔料を、調製物の全重量に基づいて０．００５〜５０重量％の量で含有する。
【０１３２】
本発明の化粧品調製物及び配合物に適したキャリヤ材料としては、そのような組成物に使用される通例の物質がある。
【０１３３】
本発明の化粧品調製物及び配合物は、たとえばスティック、軟膏、クリーム、エマルション、懸濁液、分散液、粉末又は溶液の形態であってもよい。これらは、たとえば、リップスティック、マスカラ剤、ほお紅、アイシャドー、ファンデーション、アイライナー、パウダー又はネイルエナメルである。
【０１３４】
調製物がスティック、たとえばリップスティック、アイシャドー、ほお紅又はファンデーションの形態にあるならば、調製物は、そのかなりの部分が、１種以上のロウ、たとえばオゾケライト、ラノリン、ラノリンアルコール、水添ラノリン、アセチル化ラノリン、ラノリンロウ、蜜ロウ、カンデリラロウ、微晶質ロウ、カルナバロウ、セチルアルコール、ステアリルアルコール、ココアバター、ラノリン脂肪酸、ペトロラタム、石油ゼリー、２５℃で固体であるモノ−、ジ−もしくはトリグリセリド又はそれらの脂肪エステル、シリコーンロウ、たとえばメチルオクタデカン−オキシポリシロキサン及びポリ（ジメチルシロキシ）ステアロキシシロキサン、ステアリン酸モノエタノールアミン、マツ脂及びその誘導体、たとえばアビエチン酸グリコール及びアビエチン酸グリセロール、２５℃で固体である水添油、糖グリセリドならびにカルシウム、マグネシウム、ジルコニウム及びアルミニウムのオレイン酸塩、ミリスチン酸塩、ラノリン脂肪酸塩、ステアリン酸塩及びジヒドロキシステアリン酸塩からなることができる脂肪成分からなる。
【０１３５】
脂肪成分はまた、少なくとも１種のロウと、少なくとも１種の油との混合物からなることもでき、その場合、たとえば以下の油が適当である。パラフィン油、パーセリン油、ペルヒドロスクアレン、スイートアーモンド油、アボカド油、カロフィラム油、ヒマシ油、ゴマ油、ホホバ油、約３１０〜４１０℃の沸点を有する鉱油、シリコーン油、たとえばジメチルポリシロキサン、リノレイルアルコール、リノレニルアルコール、オレイルアルコール、穀粒油、たとえば小麦胚芽油、イソプロピルラノレート、イソプロピルパルミテート、イソプロピルミリステート、ブチルミリステート、セチルミリステート、ヘキサデシルステアレート、ブチルステアレート、デシルオレエート、アセチルグリセリド、アルコール及びポリアルコール、たとえばグリコール及びグリセロールのオクタノエート及びデカノエート、アルコール及びポリアルコール、たとえばセチルアルコール、イソステアリルアルコール、イソセチルラノレート、イソプロピルアジペート、ヘキシルラウレート及びオクチルドデカノールのリシノレエート。
【０１３６】
スティックの形態のこのような調製物中の脂肪成分は一般に、調製物の全重量の９９．９１重量％までを構成することができる。
【０１３７】
本発明の化粧品調製物及び配合物は、さらなる成分、たとえばグリコール類、ポリエチレングリコール、ポリプロピレングリコール、モノアルカノールアミド、無着色ポリマー、無機又は有機充填剤、防腐剤、ＵＶフィルタ又は化粧品で通例である他の補助剤及び添加物、たとえば、天然又は合成もしくは部分的に合成のジ−もしくはトリグリセリド、鉱油、シリコーン油、ロウ、脂肪アルコール、Guerbetアルコールもしくはそのエステル、親油性機能的化粧品有効成分、たとえば日焼け止めフィルタ又はそれらの物質の混合物をさらに含むことができる。
【０１３８】
皮膚化粧品に適した親油性機能的化粧品有効成分、有効成分組成物又は有効成分抽出物は、経皮的又は局所的な適用に関して認可されている成分又は成分の混合物である。例として以下を挙げることができる。
【０１３９】
―皮膚表面及び毛髪に対して清浄作用を有する有効成分。これらには、皮膚を清浄するように働くすべての物質、たとえば油、石鹸、合成洗剤及び固形物質がある。
【０１４０】
―脱臭及び制汗作用を有する有効成分。これらには、アルミニウム塩又は亜鉛塩に基づく制汗剤、殺菌性又は静菌性脱臭物質、たとえばトリクロサン、ヘキサクロロフェン、アルコール及びカチオン性物質、たとえば第四級アンモニウム塩を含む脱臭剤ならびに吸臭剤、たとえばGrillocin（登録商標）（リシノール酸亜鉛と種々の添加物との組み合わせ）又はクエン酸トリエチル（場合によっては酸化防止剤、たとえばブチルヒドロキシトルエンと組み合わされている）又はイオン交換樹脂がある。
【０１４１】
―陽光に対する防護を提供する有効成分（ＵＶフィルタ）。適当な有効成分は、陽光からのＵＶ線を吸収し、それを熱に転換することができるフィルタ物質（日焼け止め）である。所望の作用に依存して、以下の光防護剤が好ましい。約２８０〜３１５nmの範囲の、日焼けを生じさせる高エネルギーＵＶ線を選択的に吸収し、より長い、たとえば３１５〜４００nmの波長範囲（ＵＶ−Ａ範囲）を透過させる光防護剤（ＵＶ−Ｂ吸収剤）ならびにより長い３１５〜４００nmのＵＶ−Ａ範囲の波長の放射線だけを吸収する光防護剤（ＵＶ−Ａ吸収剤）。適当な光防護剤は、たとえば、ｐ−アミノ安息香酸誘導体、サリチル酸誘導体、ベンゾフェノン誘導体、ジベンゾイルメタン誘導体、ジフェニルアクリレート誘導体、ベンゾフラン誘導体、１個以上の有機ケイ素基を含むポリマーＵＶ吸収剤、ケイ皮酸誘導体、ショウノウ誘導体、トリアニリノ−ｓ−トリアジン誘導体、フェニルベンズイミダゾールスルホン酸及びその塩、メンチルアントラニレート、ベンゾトリアゾール誘導体のクラスからの有機ＵＶ吸収剤及び／又は酸化アルミニウムもしくは二酸化ケイ素でコーティングされたＴｉＯ2、酸化亜鉛もしくは雲母から選択される無機マイクロ顔料である。
【０１４２】
―昆虫に対する有効成分（駆除剤）は、昆虫が皮膚に触れ、そこで活性化することを防ぐための薬剤である。昆虫を駆逐し、ゆっくりと揮発する。もっともよく使用される駆除剤はジエチルトルアミド（ＤＥＥＴ）である。他の一般的な駆除剤は、たとえば、「Pflegekosmetik」（W. Raab and U. Kindl, Gustav-Fischer-Verlag Stuttgart/New York, 1991）の１６１頁に見られる。
【０１４３】
―化学的及び機械的な影響に対する防護のための有効成分。これらは、皮膚と外部の有害物質との間にバリヤを形成するすべての物質、たとえば、水溶液に対する防護のためのパラフィン油、シリコーン油、植物油、ＰＣＬ製品及びラノリン、有機溶媒の影響に対する防護のための膜形成剤、たとえばアルギン酸ナトリウム、アルギン酸トリエタノールアミン、ポリアクリル酸エステル、ポリビニルアルコールもしくはセルロースエーテル又は皮膚に対する激しい機械的応力に対する防護のための「潤滑剤」としての、鉱油、植物油もしくはシリコーン油に基づく物質を含む。
【０１４４】
―保湿物質。たとえば以下の物質が水分調整剤（保湿剤）として使用される。乳酸ナトリウム、尿素、アルコール、ソルビトール、グリセロール、プロピレングリコール、コラーゲン、エラスチン及びヒアルロン酸。
【０１４５】
―角質新生効果を有する有効成分：過酸化ベンゾイル、レチノイン酸、コロイド硫黄及びレゾルシノール。
【０１４６】
―抗微生物剤、たとえばトリクロサン又は第四級アンモニウム化合物。
【０１４７】
―経皮的に適用することができる油性又は油溶性ビタミン又はビタミン誘導体、たとえばビタミンＡ（遊離酸又はその誘導体の形態のレチノール）、パンテノール、パントテン酸、葉酸及びそれらの組み合わせ、ビタミンＥ（トコフェロール）、ビタミンＦ、必須脂肪酸又はナイアシンアミド（ニコチン酸アミド）。
【０１４８】
―ビタミンベースの胎盤抽出物、特にビタミンＡ、Ｃ、Ｅ、Ｂ1、Ｂ2、Ｂ6、Ｂ12、葉酸及びビオチンを含む有効成分組成物、アミノ酸及び酵素ならびに微量元素マグネシウム、ケイ素、リン、カルシウム、マンガン、鉄又は銅の化合物。
【０１４９】
―ビフィズス族の細菌の不活性化及び壊変培養物から得られる皮膚修復複合体。
【０１５０】
―植物及び植物抽出物、たとえばアルニカ、アロエ、サルオガセ、ツタ、イラクサ、チョウセンニンジン、ヘナ、カミツレ、マリゴールド、ローズマリー、セージ、トクサ又はタイム。
【０１５１】
―動物抽出物、たとえばロイヤルゼリー、プロポリス、タンパク質又は胸腺抽出物。
【０１５２】
―経皮的に適用することができる化粧油：Miglyol  812タイプのニュートラルオイル、アプリコット核油、アボカド油、ババス油、綿実油、ルリヂサ油、アザミ油、落花生油、ガンマ−オリザノール、ローズヒップシード油、大麻油、ヘーゼルナッツ油、クロフサスグリ種子油、ホホバ油、サクランボ種子油、サーモン油、アマニ油、コーンシード油、マカダミアナッツ油、アーモンド油、月見草油、ミンク油、オリーブ油、ピーカンナッツ油、桃仁油、ピスタチオナッツ油、菜種油、ライスシード油、ヒマシ油、ベニバナ油、ゴマ油、大豆油、ヒマワリ油、ティーツリー油、グレープシード油又は小麦胚芽油。
【０１５３】
スティック形態の調製物は、好ましくは無水であるが、特定の場合には、一般に化粧品調製物の全重量に基づいて４０重量％を超えない一定量の水を含んでもよい。
【０１５４】
本発明の化粧品調製物及び配合物が半固形製品の形態、すなわち軟膏又はクリームの形態にあるならば、それも同じく無水であっても水性であってもよい。このような調製物及び配合物は、たとえば、マスカラ、アイライナー、ファンデーション、ほお紅、アイシャドー又は目の下のくまを手入れするための組成物である。
【０１５５】
他方、このような軟膏又はクリームが水性であるならば、それは特に、顔料とは別に脂肪相１〜９８．８重量％、水相１〜９８．８重量％及び乳化剤０．２〜３０重量％を含む油中水型又は水中油型のエマルションである。
【０１５６】
このような軟膏及びクリームはまた、さらなる従来の添加物、たとえば香料、酸化防止剤、防腐剤、ゲル形成剤、ＵＶフィルタ、着色剤、顔料、真珠光沢剤、無着色ポリマー及び無機又は有機充填剤を含むことができる。
【０１５７】
調製物が粉末の形態にあるならば、それは実質的にミネラルもしくは無機又は有機充填剤、たとえば滑石、カオリン、デンプン、ポリエチレン粉末又はポリアミド粉末及び補助剤、たとえばバインダー、着色剤などからなる。
【０１５８】
このような調製物も同じく、化粧品で従来から使用されている種々の補助剤、たとえば芳香剤、酸化防止剤、防腐剤などを含むことができる。
【０１５９】
本発明の化粧品調製物及び配合物がネイルエナメルであるならば、それは本質的に、溶媒系の溶液の形態のニトロセルロース及び天然又は合成のポリマーからなり、その溶液が他の補助剤、たとえば真珠光沢剤を含むことが可能である。
【０１６０】
その実施態様では、着色されたポリマーは約０．１〜５重量％の量で存在する。
【０１６１】
本発明の化粧品調製物及び配合物はまた、毛髪を着色するために使用することができ、その場合、化粧品工業で従来から使用されているベース物質及び本発明の顔料で構成されるシャンプー、クリーム又はゲルの形態で使用される。
【０１６２】
本発明の化粧品調製物及び配合物は、従来の方法で、たとえば各成分を、場合によっては混合物が融解するよう加熱しながら、いっしょに混合又は攪拌することによって調製される。
【０１６３】
以下の実施例が本発明を説明するが、本発明の範囲を限定することはない。断りない限り、％及び部はそれぞれ重量％及び重量部である。
【０１６４】
実施例
実施例１
真空チャンバ中、約１０-2Pa未満の圧力で、金属支持体に厚さ約５０nmのＮａＣｌ層を蒸着させた。次いで、同じ圧力で、以下の層：ＳｉＯ、Ａｌ及びＳｉＯを順に付着させて、金属支持体上に以下の層構造：
ＳｉＯ（２７０nm）／Ａｌ（４０nm）／ＳｉＯ（２７０nm）
を有するフィルムを形成した。
【０１６５】
続いて、分離剤を脱イオン水に溶解させると、不溶性である（ＳｉＯ／Ａｌ／ＳｉＯ）層がフレークに破散した。懸濁液を大気圧下でろ過によって濃縮し、脱イオン水で数回すすいで、存在するＮａ+及びＣｌ-イオンを除去した。乾燥後、輝きのあるメタリック色を示すＳｉＯyコーティングされたアルミニウムフレークが得られた。
【０１６６】
得られたＳｉＯyコーティングされたアルミニウムフレークを、アルゴン雰囲気中、１００℃／分の温度勾配で７５０℃、すなわちアルミニウムの融点を超える温度まで加熱した。得られたフレークは、艶消し緑／黄色を示し、部分的に透明であった。
【０１６７】
このようにして得られた顔料を湿式ケミカル法によってＴｉＯ2（２０nm）でコーティングした。ＳｉＯyコーティングされたアルミニウムフレークを完全脱イオン水中に懸濁させ、７５℃まで加熱した。この懸濁液にＴｉＣｌ4水溶液を計量供給した。３２％水酸化ナトリウム溶液によってｐＨを２．２で一定に維持した。この溶液を加えたのち、混合物を７５℃でさらに約３０分間攪拌した。このようにして得られた顔料は、輝きのある緑／黄色を特徴とし、視角に依存してカラーフロップを示した。
【０１６８】
耐光、耐候及び耐薬品安定性をさらに高めるため、顔料を、ばら材料の形態で、流動床中、２００℃の空気を使用して酸化させてもよい。
【０１６９】
実施例２
真空チャンバ中、約１０-2Pa未満の圧力で、ガラス支持体に以下の層：ＴｉＯ2（５０nm）、ＳｉＯ（２７０nm）、Ａｌ（５０nm）、ＳｉＯ（２７０nm）及びＴｉＯ2（５０nm）を順に昇華させた。一方の試料を参考試料（ＲＳ）として使用し、他方の試料（Ｓ）をアルゴン雰囲気中７００℃で０．５時間加熱した。
【０１７０】
試料（Ｓ）及び参考試料（ＲＳ）の反射色（ＣＩＥ−Ｌ*Ｃ*ｈ）を、標準Ｄ65光源による照射で、１０°、３０°及び５０°の観察角で測定した。
【０１７１】
【表１】
0004777066.tif 000002